Brevet FR2663413A1 — publié le 19911220

Domaine de l'invention L'invention concerne des structures composites mulucouches de protection contre les éclats de projectiles etiou projectiles d'armes à feu. L'invention concerne également l'application des structures composites mulicouches selon l'invention à la protection des personnes (vêtements, casques,...) et des matériels (véhicules ou autres) contre les éclats de projectiles et@ou projectiles d'armes à feu. Arrière plan de l'invention De nombruses structures composites de protection contre les éclats etlou projectiles d'armes à feu ont déja été proposées pour assurer la sauvegarde des personnes physiques (par gilets ou autres) ou des matériels utilises par ces personnes (tels que les véhicules blindés ou autres). Plusieurs types de structures composites de protection apparaissent dans la litterature spécialisée dont 1a préoccupation essentielle est d'assurer au mieux la protection des personnes et des matériels utilisés par elles. Selon un premier type, les structures composites proposées se présentent sous un aspect rigide ou semi-rigide provoque par la présence parmi leurs composants soit d'un écran d'une grande dureté, soit d'une résine permettant de créer un lien rigide entre les composants. De telles structures peuvent comporter: -au moins une couche de fibres inorganiques (fibres de verre, fibres de céramique) et@ou organiques de synthèse (polyamides tels que NYLON, en particulier les polyamides aromatiques tels que le KEVLAR de la Société de DUPONT DE NEMOURS ) sous la forme de "mat de fibres etlou de tissus (se présentant sous l'aspect de plis successifs) les fibres organiques de synthèse en particulier ayant la propriété d'absorber de grandes quantités d'énergie cinétique, mais aussi de disposer d'une bonne résistance mécanique spécifique supérieure à celle de l'acier. - au moins une résine d'imprégnation etlou de collage des mats ou des plis de tissus en fibres inorganiques etlou organiques, choisie dans le groupe des polyesters, polyuréthanes, polyoléfines, polyvinyls ou analogues. - enfin éventuellement, un écran d'une grande durete en matériau dur tels que des plaques d'acier dont l'épaisseur est au moins égale à 0,3 fois le calibre du projectile à l'épreuve, ou encore des plaques en céramique frittee à base d'alumIne ou de carbure de brie, cet écran ayant la propriété de briser, de faire éclater le projectile. Des structures de ce premier type de protection sont décrites par exemple dans les brevets énoncés ci-après: Le brevet Americain US 4 200 677 concerne une structure de protection comportant une pluralité de plis de tissus en polyamides aromatiques (NYLON balistique de Dupont de Nemours), imprégnés de résine de polyester insaturée. Le brevet Français 2 425 046 décrit une structure de protection se composant d'une première plaque rigide en matériau dur, tel que l'acier, exposée à l'impact des projectiles et d'une deuxième plaque formée de fibres de verre ou de fibres organiques du type polyamide aromatique liées par une résine polyester ou par un élastomère, dont l'épaisseur est au moins égale à deux fois le calibre des projectiles concernes. Le brevet Français 2 444 248 propose une structure de protection comprenant de l'extérieur vers l'intérieur un blindage dur réalisé en un acier de très haute dureté, de plusieurs couches superposées d'un tissu en fibres synthétiques à haute résistance à la traction et d'une couche d'amortissement utilisant des filaments continus synthétiques (polyamide, polyoléfine, polyester, polyvinyls, polyacryliques ou analogues) puis en couche dont les ondulations sont fixées au moyen d'une résine réticulable appropriée, cette couche présentant l'avantage d'assurer une grande élasticité sans emprisonner de l'air,(dont il est dit que sa présencé en particulier sous la forme de poche conduit à de mauvais résultats). Le brevet Français 2 522 404 propose une structure de protection formée - d'une plaque dure en céramique fritté à base d'oxyde d'aluminium et/ou de carbure de bore, en vue de briser le projectile, - d'une matière d'appui placée sur la face arrière de ladite plaque, constituée par plusieurs couches superposées d'un tissu textile à base de polyamide aromatique, ayant la propriété de freiner le projectile, - d'une couche de polyuréthane de grand allongement de rupture , placé sur la face avant de la plaque. Le brevet européen EP 049 014 quant à lui, décrit une structure nondicéminable ayant une résistance améliorée à l'impact comportant une superposition alternée de couches de matériaux textiles et de résines thermoplastiques, se présentant sous l'aspect d'une matière à nid d'abeille obtenue par la compression à chaud de la résine thermoplastique, dont les alvéoles contiennent les matériaux textiles à base de fibres de carbonne, d'aramide, de bore ou autres. Enfin des documents tels les brevets Français 2 469 277,2 506 447, I 605 066 par exemple, offrent des structures de protection formées de matériaux textiles en superposition tels que tissus, mats ou meches entrelacées, de fibres et/ou fils synthétiques (polyamides aromatiques, etlou fibres de verre, et/ou fibres de coton et analogues) imprégnés etlou assemblés au moyen d'une résine du type polyuréthane, polyesters, polyvinyle, polyoléfine. Selon un deuxième type, les structures composites proposées se présentent sous un aspect souple ou assez souple étant essentiellement composées de tissus ettou mats en matériaux textiles exempts de tout panneau rigide de grande duretés se présentant sous une forme stratifiée par empilement ou pliage pouvant comporter un grand nombres de couches. Des structures de ce deuxième type de protection sont décrites par exemple dans les brevets énoncés ci-après : Le brevet Français 2 348 991 revendique une structure textile obtenue par le pliage sur lui-même d'un tissu de polyamide aromatique (de 500 à 2500 deniers) constituant un stratifié, (comportant jusqu'à 40 plis) les fils de polyamide du tissu étant fixes en revenant au moins l'une de ses faces d'une résine de type connu. Le brevet Français 2 292 946 propose une structure composite formée d'un empilage, de plusieurs groupes de panneaux disposées de façon differentes pour s opposer le plus efficacement à la force d'un projectile. - Le paeau du premier groupe appelé barrière de réseau de tractio) comprend une ou plusieurs nappes, libres entre elles > de matières fibreuses ou tisses de grande résistance à la traction (polycarbonates, polyamides, polyesters,...). - Le panneau de deuxième groupe (appelé barrière pneumatique à tension élevee) comprend au moins deux nappes adjacentes d'une matière fibreuse ou tissée de grande résistance à la traction (comme précitées) préférentiellement doublées d'un mince film plastique, les nappes étant fixées ensemble, le dit panneau étant rendu imperméable à l'air. - Le panneau du troisième groupe (appelé barrière de rupture) comprend une ou plusieurs nappes d'une matière plus fragile (fibre de verre) que la matière des panneaux des deux premiers groupes, les nappes étant collées entre elles par une couche d'adhésif. - Le pu du quatrième groupe enfin (appelé barrière de dispersion de traumatisme), comprend une ou plusieurs npes dune matière fibreuse ou tissée d'une grande résistance à la tractio (comme précitée) revêtues d'un coté d'une matière plastique fléxible. Quelque soit le type de structures composites proposées dans la litterature spécialisée pour la protection des personnes physiques et des matériels utilisés Par elles, ces structures présentent de nombreux inconvénients qui les rendent peu pratiques dans leur utilisation, ou encore insuffisament protectrices dès lors que la vitesse du projectile dépasse un certain seuil. Les structures de protection du premier type présentent les inconvenients majeurs d'être rigides, pesantes, et dès lors génantes pour les personnes physiques qui en sont dotées. Plus que cela, Si de telles structures sont habituellement destinées à protéger des effets des projectiles provenant d'armes de poing (pistolets, revolvers, pistolet-mitrailleurs ou autres), dont la vitesse de propagation est inférieure à 600 mètres par seconde, ces structures ne permettent pas d'arrêter les projectiles dépassant cette vitesse (biles chemisées blindées) ou bien d'atténnuer suffisament leurs effets tant le choc résultant de l'arrêt du projectile est important et traumatisant pour l'homme. Le phénomène connu sous le nom d'effet de choc" peut provoquer des traumatismes d'une gravité extrème, voire mortelle, alors même que le projectile a été arrêté par la structure composite. Quant aux structures de protection du deuxième type, bien qu'elles soient plus légères au porté et relativement souples, laissant une plus grande aisance dans les mouvements, ces structures deviennent peu fiables dès lors que la vitesse du projectile a arrêter dépasse 600 mètres par seconde. Dès lors le problème de la protection des personnes physiques et des matériels utilisés par ces personnes contre les éclats de projectiles etlou projectiles d'armes à feu restant entier puisque insuffisante, il est compréhensible que la mise en oeuvre des structures composites de protection soient limitées en raison des désagréments évoqués. Aussi, dans le cadre de telles structures, les objectifs que poursuit l'invention visent à réaliser des structures composites de protection réunissant simultanément en elles : - des propriétés à ralentir, puis refroidir, ensuite arrêter les projectiles d'armes à feu ayant une vitesse pouvant avoisiner 1000 mètres par seconde et enfin, à absorber l'effet de choc provoque par les dits projectiles. - des qualités de souplesse lorsque les structures composites multicouches sont mises en oeuvre dans la protection individuelle (gilet) permettant des mouvements rapides et aisés propriétés et qualités non encore réunies dans les structures composites de protection actuellement connues, tant elles sont antinomiques. SOMMAIRE DE L'INVENTION Forte des inconvénients précités, la demanderesse a poursuivi à travers ses recherches, la création de structures composites multicouches de protection répondant aux objectifs qu'elle s'est imposés. Les structures composites multicouches selon l'invention, de protection contre les éclats de projectiles etlou de projectiles mème chemisés blindés d'armes à feu dont la vitesse de propagation peut avoisiner 1000 mètres par seconde, comprenant en combinaison des matériaux métalliques et des tissus en matériaux or ganiques de synthèse se caractérise en ce que, les dites structures se composent de l'extérieur vers l'intérieur: a) d'une première zône d'absorption intensive de l'énergie cinétique de translation et de rotation, de dissipation thermique et d'amorce d'échappement gazeux. b) d'une zône de brutale décompression gazeuse par échappement multidirectionnel libre. c) d'une deuxième zône complémentaire d'absorption de l'énergie cinétique de translation et de rotation et de dissipation thermique. d) d'une deuxième zône de décompression gazeuse par échappement multidirectionnel libre. e) d'une zône d'arrêt du projectile etlou de l'éclat. f) d'une troisième zône de décompression gazeuse par échappement multidirectionnel libre. g) d'une zône antitraumatique absorbant le résidu de l'énergie cinétique du projectile et/ou de l'éclat. DESCRIPTION DETAILLEE DE L'INVENTION Dès lors, l'invention se distingue de l'art antérieur par le fait que les structures composites multicouches de protection contre les éclats de projectiles etlou projectiles d'armes à feu comportent des zônes d'actions spécifiques annulant les mouvements de translation et de rotation, dissipant très rapidement les effets thermiques, assurant par effets successifs l'échappement libre et multidirectionnel des gaz et enfin absorbant dans une zône antitraumatique le résidu de l'énergie cinétique à l'origine de l'effet de choc. Selon l'invention, les zônes (a) et (c) d'absorption intensive de l'énergie cinétique, de dissipation thermique et d'amorce d'échappement gazeux comportent au moins une couche métallique formant un écran, au moins une nappe multicouche d'un film de polyester, au moins une nappe multicouche d'un textile synthétique tissé à base de fils etlou fibres de polyamide ayant un titre inférieur à 1000 dtx et au moins une nappe multicouche d'un textile synthétique tissé à base de fils etlou fibres de polyamide ayant un titre supérieur ou égal à 1000 dtx. Selon l'invention, les sones (e) d'arrêt du projectile et fi antitraumatique absorbant le résidu de l'énergie cinétique comportent au moins une nappe multicouche d'un film polyester au moins une nappe multicouche d'un textile synthétique tissé à base de fils etlou fibres de polyamide ayant un titre inférieur à 1000 dtx et au moins une nappe multicouche d'un textile synthétique tissé à base de fils ettou fibres de polyamide ayant un titre supérieur ou égal à 1000 dts. Les zones de décompression gazeuse (b), (d) et (f) selon l'invention sont formées par des couches d'air à échappement multidirectionnel libre, c'est à dire en communication avec le milieu externe aux structures composites multicouches. La zone (a) d'absorption intensive de l'énergie cinétique, de dissipation thermique et d'amorce d'échappement gazeux comportent en général en combinaison - entre 1 et 10 couches métalliques formant un écran - entre 1 et 10 nappes de film de polyester comprenant entre 1 et 50 feuilles - entre I et 25 nappes de textile synthétique tissé à base de fils etlou fibres de polyamide ayant un titre inférieur à 1000 dtx et comprenant entre 1 et 10 couches dudit textile, et enfin, - entre 1 et 25 nappes de textile synthétique tissé à base de fils etlou fibres de polyamide ayant un titre supérieur ou égal à 1000 dtx et comprenant entre 1 et 10 couches dudit textile. Préférentiellement, la zone (a) des structures composites mufticouches comportent en combinaison - entre 2 et 6 couches metalliques formant un écran - entre 2 et 6 appes de film de polyester comprenant entre 1 et 50 feuilles - entre 2 et 12 nappes de textile synthétique tissé à base de fils etlou fibres de polyamide ayant un titre inférieur à 1000 dtx, comprenant entre 1 et 10 couches dudit textile - entre 2 et 12 nappes de textile synthétique fisse à base de fils etlou fibres de polyamide ayant un titre supérieur ou égal à 1000 dtx, comprenant entre 1 et 10 couches dudit textile. La zône (c), d'absorption complémentaire de l'énergie cinétique et de dissipation thermique comporte en général - de 0 à 6 couches métallique formant un écran -entre 1 et 8 nappes de film de polyester comprenant de 1 à 50 feuilles - entre 1 et 10 nappes de textile synthétique tissé à base de fils et/ou fibres de polyamide ayant un titre inférieur à 1000 dtx et comprenant entre 1 et 10 couches dudit textile - entre 1 et 10 nappes de textile synthétique tissé à base de fils et/ou fibres de polyamide ayant un titre supérieur ou égal à 1000 dtx et comprenant entre 1 et 10 couches dudit textile. Préférentiellement, la zône (c) comporte - de 2 à 4 couches métalliques formant um écran - entre 2 et 8 nappes de film de polyester comprenant de 1 à 50 feuilles - entre 2 et 8 nappes de textile synthétique tissé à base de fils et/ou fibres de polyamide ayant un titre inférieur à 1000 dtx et comprenant entre 1 et 10 couches dudit textile - entre 2 et 8 nappes de textile synthétique tissé à base de fils et/ou fibres de polyamide ayant un titre supérieur ou égal à 1000 dtx et comprenant entre 1 et 10 couches dudit textile. Les zônes (e) d'arret du projectile et/ou de l'éclat et (g) antitraumatique absorbant le résidu de l'énergie cinétique desdits projectiles et/ou éclats comportent chacune en combinaison - entre I et 10 nues de film de polyester comprenant entre 1 et 50 feuilles - entre 1 et 8 nappes de textile synthétique tissé à base de fils et/ou fibres de polyamide ayant un titre inferieur à 1000 dtx et comprenant entre 1 et 12 couches dudit textile - entre 1 et 12 nappes de textile synthétique tissé à base de fils et/ou fibres de polyarnide ayant un titre supérieur ou égal à 1000 dtx et comprenant entre 1 et 12 couches dudit textile. Préférentiellement, les dites zones (e) et (g) comportent chacune en combinaison - entre 2 et 8 nappes de film de polyester comprenant de 1 à 50 feuilles - entre 2 et 6 nappes de textile synthétique tissé à base de fils et/ou fibres de polyamide ayant un titre inférieur à 1000 dtx et comprenant entre 1 et 12 couches dudit textile - entre 2 et 10 nappes de textile synthétique tissé à base de fils et/ou fibres de polyamide ayant un titre supérieur ou égal à 1000 dtx et comprenant entre 1 et 12 couches dudit textile. Selon une variante intéressante, la combinaison des divers constituants de la zône (e) peut etre en symetrie par rapport à la zone de décompression gazeuse (f) avec la combinaison des divers constituants de la zone (g). Selon une autre variante qui concerne la sone (g) antitraumatique, les nappes de film de polyesters peuvent être remplaces, au moins en partie, par des polymères etlou copolymères expansés (mousse) se présentants sous la forme de couches plus ou moins épaisses, cette variante permettant, pour une efficacité équivalente, d'abaisser le poids des structures de protection par exemple d'environ 30 %. Ces polymères et/ou copolymères sont choisis parmi ceux connus tels que les polymères et/ou copolymères vinyliques, uréthanes, esters, époxydes, silicones, phénoliques, oléfiniques et aminoplastes. Ces polymères et/ou copolymères expansés sont mis en oeuvre sous la forme de couches individuelles ou associés, qui constituent un matelas ayant préferentiellement une épaisseur d'au moins 10 millimètres. Les polymères et/ou copolymères expansés ainsi mis en oeuvre disposent préférentiellement d'une masse spécifique d'au moins 35 Kg/m3 et très préférentiellement d'au moins 45 Kg/m3 Selon cette deuxième variante, la zône antitraumatique (g) ahsorhant le résidu de l'énergie cinétique des projectiles et/ou éclats comporte en combinaison:: - entre 1 et 10 nappes de film de polyester comprenant entre I et 50 feuilles, -entre 1 et ppes de Retile sque tssé base de fils eVou fibres de polyamide ayant un titre inférieur à 1000 Dtx et comprenant entre 1 et 12 couches dudit textile, - entre 1 et 12 nappes de textile synthétique tissé à base de fils et/ou fibres de polyamide ayant ut titre supérieur ou égal à 1000 Dtx et comprenant entre I et 10 couches dudit textile, - entre 1 et 6 couches d'un polymère et/ou copolymère expansé (mousse) représentant une épaisseur totale d'au moins 10 millimètres. Préférentiellement, la dite zône antitraumatique (g) comporte en combinaison : - entre 2 et 8 nappes de film de polyester comprenant entre 1 et 50 feuilles, - entre 2 et 6 nappes de textile synthétique tisse à base de fils et/ou fibres de polyamide ayant un titre inférieur à 1000 Dtx et comprenant entre 1 et 12 couches dudit textile, - entre 2 et 10 nappes de textile synthétique tissé à base de fils et/ou fibres de polyamide ayant un titre supétieur ou égal à 1000 Dtx et comprenant entre 1 et 12 couches dudit textile, - entre 1 et 5 couvhes d'un polymère et/ou copolymère expansé (mousse) représentant une épaisseur totale d'au moins 10 millimètres. Les couches métalliques formant un écran mis en oeuvre dans le cadre de l'invention sont formés de couches d'acier bleui de type connu, d'épaisseur comprise entre 0,2 et 6 millimètres et préférentiellement comprise entre 0,3 et 1,0 millimètre. D'une manière préferentielle, les couches métalliques formant écran sont réalisées par l'association de muftiples plaques disposées les unes à côté des autres selon au moins une couche, constituant un écran suffisan:ent souple pour permettre une disponibilité aux sollicitations du corps humain. Ces multiples plaques peuvent se présenter par exemple sous l'aspect d'écailles métalliques posées côte à côte et se chevauchant d'un rang à l'autre selon un montage en quirconce. Par contre, quand les structures composites multicouches peuvent avoir un caractère rigide, l'écran métallique peut être forme d'au moins une couche de plaques d'acier bleui ayant par exemple la dimension de la zône à protéger. Les feuilles du film de polyester constituant les nappes dudit film sont placées les une après les autres de telle façon qu'elles ne soient pas assemblées, c'est à dire qu'entre chacune d'elle sexiste un film naturel gazeux permettant un échappement multidirectionnel libre entre chaque feuille. Les feuilles du film de polyester ont une épaisseur comprise entre 20 et 250 micromètres et de préférence entre 90 et 110 micromètres.Un tel film de polyester est courament commercialisé par exemple sous le nom de TERPHANE par la société PHONE POULENC. Les nappes de textile synthétique tissé à base de fils et/ou fibres de polyamide sont formées de matières appropriées qui sont préférentiellement des polyamides aromatiques se trouvant par exemple sous les marques commerciales telles que "KEVLAR", "NOMEX" de la sociéte DUPONT de NEMOURS. Ces matières sont généralement choisies pour leur grande résistance mécanique, en particulier, à la traction, et leur capacité, parcequ'elles sont fusibles, à adhérer par collage au projectile. Les nappes de textile synthétique tissé à base de fils ettou fibres de polyamide ayant un titre inférieur à 1000 dtx sont choisies dans le groupe des textiles tissés ayant un poids au mètre carré compris entre 150 et 350 grammes, un tel textile étant réalisé par tissage de fils etlou fibres de polyamide du type "NOMEX" Les nappes de textile synthétique tissé à base de fils etlou fibres de polyamide ayant un titre superieur à 1000 dix, sont choisis dans le groupe des textiles tissés ayant un poids au mètre carré compris entre 300 et 600 grammes, un tel textile étant réalise par tissage de fils ettou fibres de polyamide du type "KEVLAR". Dès lors, les structures composites multicouches, selon l'invention, de protection contre les projectiles et/ou éclats de projectiles, destines à être utilisés par les personnels de protection civile ou militaire, de manière individuelle sous 1a forme de gilets, d'armures souples, de casques, ou autres, ou de manière plus collective dans les blindages de véhicules, d'avions, de bateaux ou d'installations statiques de protection pour des sites sensibles tels que les banques, les casernes ou autres, sont cppables d'arrêter sans effet traumatique, non seulement les projectiles d'armes de poing dont la vitesse de propagation est inférieure à 600 mètres par seconde, mais les projectiles, même chemisés blindés, d'arme de guerre dont la vitesse de propagation est supérieure à 600 mètres par seconde et pouvant avoisiner 1000 mètres par seconde. De telles structures composites multicouches de protection apparaissent quant aux résultats qu'elles procurent sans aucune équivalence dans l'art antérieur, puisque projectiles d'armes de poing ou de guerre, tirés même à très faible distse, à moins d'un mètre desdites protection, sont arrêtés systématiquement sans traumatisme pour la personne protégée. L'invention sera mi eux comprise gré à la description illustrative des structures composites de protection soumises à des essais balistiques. EXEMPLE 1: (selonlafigure 1) Cet exemple illustre une structure composite multicouche de protection contre les projectiles chemisés blindés d'armes de guerre, ayant une vitesse de propagation avoisinant 1000 mètres par seconde. Pour ce faire, cette structure se compose des sones (a) à (g). La zône (a) ou première sone d'absorption intensive de l'énergie cinétique, de dissipation thermique et d'amorce d'échappement gazeux, se compose de : - 4 couches (n 4 - 6 - 8 et 10) d'un écran métallique souple constitué par des écailles métalliques d'acier bleui, montés en quinconce, ayant une épaisseur de 0,8 millimètres. - 2 nappes (n 2 et 16) de film polyester "TERPHANE" de RHONE POULENC comportant 20 feuilles chacune, d'épaisseur 96 micromètres. - 9 nappes (n 1 - 3 - 5 - 7 - 9 - 11 - 13 - 15 et 17) de deux couches d'un tissu polyamide réalisé en fil "NOMEX" de DUPONT DE NEMOURS, de titre en chaine de 170 Dtx, en trame de 250 Dtx et d'un poids de 260 grammes au m2. - 2 nappes (n 12 et 14) de quatre couches d'un tissu polyamide (aramide) KEYLAR de DUPONT DE NEMOURS, de titre en chaine de 330D Dtx, en trame de 3300 Dtx et d'un poids de 465 grammes au m2. La zône (b), ou zône de brutale décompression gazeuse par échappement multidirectionnel libre (n 18) est formée d'une couche d'air librement circulante. La zône (c) > ou zône complémentaire d'absorption de l'énergie cinétique et de dissipation thermique se compose de: - 1 couche (n 23) d'un écran métallique souple constitué par des écailles d'acier bleui montées en quinconce ayant une épaisseur de 0,8 millimètres. - 2 nappes (n 20 et 26) de film polyester TERPHANE de RHONE POULENC comportant 3 feuilles chacune d'épaisseur 96 micromètres. - 4 nappes (n 19 -22-24 et 27) de deux couches d'un. tissu polyamide NOMEX (identique à celui de la zône (a)) - 2 nappes (n 21 et 25) de quatre couches d'un tissu polyamide KEVLAR identique à celui de la zône (a). La zône (d) ou deuxième zône de décompression gazeuse par échappement multidirectionnel libre (n 28) est formée d'une couche d'air librement circulante. La zône (e) ou zône d'arrêt du projectile etlou de l'éclat, se compose de: - 3 nappes (n 30 - 32 et 34) de film polyester TERPHANE de RHONE POULENC comportant pour : - la nappe 30 : 11 feuilles dutit film - la nappe 32: 33 feuilles dudit film - la nappe 34 : 42 feuilles dudit film - 2 nappes (n 29 et 35) du tissu polyamide NOMEX identique à la zône (a), la nappe 29 comportant 2 couches et la nappe 35, 1 couche. - 2 nappes (n 31 et 33) de tissu polyamide KEYLAR (identique à celui de la zône (a) comportant 4 couches chacune. La zône (f) (n 36), ou troisième zône de décompression gazeuse par échappement multidirectionnel libre est fore d'une couche d'air librement circulante. La zône (g), ou zône antitraumatique absorbant le résidu de l'énergie cinétique du projectile et/ou de l'éclat se compose de: - 3 nappes (n 38- 40 et 42) de film de polyester TERPHANE de RHONE POULENC comportant: - pour la nappe 38 : 42 feuilles dudit film - Pour la nappe 40 : 33 feuilles dudit film - Pour la nappe 42 : 11 feuilles dudit film - 2 nappes (n 37 et 43) de tissu polyamide NOMEX (identique à la zône (a)), la nappe 37 comportant 1 couche et 1a nappe 43 comportant 2 couches. -2 nappes (n 39 et 41) de tissu polyamide KEVLAR (identique à celui de 1a zône (a)) comportant chacune 4 couches. Cette structure composite multicouche de protection a été soumise au tir d'armes à canon long: - 222 REMINGTON, 55 grains chemisée blindée et - 243 WINCHESTER, 100 grains chemisée blindée. Le tir a été effectué - soit à 2 mètres de la structure -soità 10 mètres de 1a structure - soit à 50 mètres de la structure. Dans les 3 cas, - le projectile de la 222 REMINGTON a été arrêté à la limite des nappes n 20 et 21 de la zône (c) - le projectile de la 243 WINCHESTER a été arrêté au milieu de la nappe n 32 de la zône (e). Tous les tests balistiques de @érification, conduits conformément aux " épreuves d'homologation de la Gendarmerie Nationale n lf2 SAT du 2 Janvier 1986", à des températures comprises entre -20 c et+50 c en atmosphère humide, sous des incidence comprises entre 0 et 25 , l'éprouvette pare-projectile étan fixé sur un bloc modelé connu sous le nom de marque PLASTILINE, ont montré que * le diamètre de cavitation dans la PlASTILINE est pour les trois distances de tir de: 0,0 centimètre pour la 222 REMINGTON 0,9 centimètre pour la 243 WINCHESTER la profondeur de la cavitation dans la PLASTILINE est pour les trois distances de tir de :: 0,0 centimètre pour la 222 REMINGTON 0,9 centimètre pour la 243 WINCHESTER, la valeur à ne pas depasser pour l'homologation étant de 3,0 centimètre. Par les résultats acquis, Ces structures dépassent les valeurs de la classe 3 de 1a norme USA n NIJ-STD 0101-03 EXEMPLE2: (selonlafigure2) Cet exemple illustre une structure composite multicouche de protection contre des projectiles chemisés blindés d'armes de poing ayant une vitesse de propagation inférieure à 600 mètres par seconde. Pour ce faire, cette structure necessite seulement les zones (e), (f) et (g) décrites dans l'exemple n 1. Cette structure composite multicouche de protection a été soumise au tir d'armes à canon long et de chasse telles que: - 22 Long Rifle, 40 grains SENIX - 22 Magnum, 40 grains chemisée blindée - 44 Magnum, 240 grains chemisée blindée Le tir a été effectué à 50 centimètres, à 1 mètre, à 4 mètres et à 8 mètres des dites structures conformément aux "Epreuves d'homologation de la Gendarmerie Nationale" citées dans l'exeemple n 1. - le projectile de la 22 Magnum a été arrêté à la limite des nappes n 31 et 32 de la zône (e) - le projectile de 1a22 LongRifle aété arrêté dans la nappe n 41 de la zône - le projectile de la 44 Magnum a été arrêté dans la nappe n 33 de la zône (e) Tous les essais de balistique ayant été effectués sur des éprouvettes pare projectile fixées sur un bloc de PLASTILINE, ont montré que : * Le diamètre de cavitation dans la PLASTILINE est :: - pour la 22 Magnum, de 5 centimètres pour une distance de tir de 1 mètre, et de 2 centimètres pour une distance de tir de 4 et 8 mètres, - pour la 22 Long Rifle SENIX, de 2 centimètres pour une distance de tir de 1 mètre, - pour la 44 Magnum, de t3 centimètres pour une distance de tir de 1 mètre * La profondeur de cavitation dans la PLASTILINE est :: - pour la 22 Magnum, de 0,5 centimètres pour une distance de tir de 1 mètre, de 0,4 centimètres pour une distance de tir de 4 mètres et de 0,2 centimètres pour une distance de tir de 10 mètres, - pour la 22 Long Rifle SENIX, de 0,8 centimètres pour une distance de tir de 1 mètre, - pour la 44 Magnum, de 2,5 centimètres pour une distance de tir de 1 mètre la valeur à ne plis dépasser pour l'homologation étant de 3 centimètres. Par les résultats acquis, ces structures dépassent les valeurs de la classe 3 de la norme USA n NIJ-STD 0101-03 EXEMPLE 3: (selon la figure 3) Cet exemple illustre une structure composite multicouche de protection contre les projectiles chemisés blindés d'armes de guerre (ayant une vitesse de propagation aveisin@nt 1000 mètres par seconde), cette structure comportant un copolymère expansé (mousse). Dans ce but cette structure se compose des zones (a) à (g), les zones (a) à (d) étant identiques à celles décrites dans l'exemple 1, les zones (e) et (g) s'en distingant par la présence de ladite mousse. De ce fait, la zône (e) ou zône d'arrêt du projectile etlou de l'éclat, se compose de: - 2 nappes n 30 et 32) de 11 feuilles de film polyester TERPIlANE de RHONE POULENC, - 2 nappes (n 29 et et 35) de tissu polyamide NOMEX (identique à la zône (a) de l'exemple 1), la nappe 29 comportant 11 couches et la nappe 33 comportant 11 couches, - 1 nappe (n 31) de tissu polyamide KEVLAR (identique à celui de 1a zône(a) de l'exemple 1) comportant 12 couches. La zone (f) (n 34) ou troisième zône de décompression gazeuse par échappement multidirectionnel libre est formée d'une couche d'air librement circulante. La zône (g) ou zône antitraumatique absorbant le résidu de l'énergie cinétique du projectile efou de l'éclat se compose de: - 2 nappes (n 36 et 38) de film de polyester TERPHANE de RHONE POULENC comportant - pour la nappe n 36, 11 feuilles dudit film, - pour la nappe n 38, 22 feuilles dudit film, - 2 nappes (n 35 et 40) de tissu polyamide NOMEX (identique à celui de la zône (a) de l'exemple 1), comportant chacune 2 couches, - 1 nappe (n 37) de tissu polyamide KEVLAR (identique à celui de la zône (a) de l'exemple 1) comportant 8 couches, - 1 couche (n 339) d'un copolymère expansé (mousse) d'Etylène-Vinyl-Acétate (E.V.A) ayant une épaisseur de 14 millimetres, et une masse spécifique de 50 Kg/m3 (commercialisée sous la marque EVAFOAM) Cette structure composite multicouche de protection a été soumise au tir d'armes à canon long telles que -222 REMINGTON, 55 grains chemisée blindée - 243 WINCHESTER, 100 grains chemisée blindée. Le tir a été effectué, soit - à 1 mètre, 10 mètres ou 50 mètres de la structure composite multicouche fixée sur la PLASTILINE. Le projectile de la 222 Remington a été arrêté à la limite des nappes n 20 et 21 de la zone (c). Le projectile de la 243 Winchester a été arrêté à la limite des nappes n 32 et 33 de la zône (e) Tous les tests balistiques de vérification ont été éxécutés conformément aux épreuves d'homologation de la Gendarmerie Nationale n0l!2 SAT du 2 Janvier 1986, et ont montre que * le diamètre de cavitation dans la PLASTILiNE est pour les trois distances de tir: - de 0,0 centimètre pour la 222 Remington - de 0,6 centimètre pour la 243 Winchester * la profondeur de 1a cavitation dans la PLASTILINE est pour les trois distances de tir - de 0,0 centimètre pour la 222 Remington - de 0,5 centimètre pour la 243 Winchester. Par ces résultats acquis, ces structures dépassent les valeurs de 1a classe 3 de la norme USA n NIJ-STD 0101-03 EXEMPLE 4: (selon la figure 4) Cet exemple illustre une structure composite multicouche de protection contre les projectiles chemisés blindés d'armes de poing à canon long (vitesse du projectile inférieure à 600 mètres par seconde); cette structure comportant un copolymère expansé (mousse). Dans cette expérimentation, cette structure se compose seulement des zones (e), (f) et (g) décrites dans l'exemple 3. Cette structure composite multicouche de protection a été soumise au tir d'armes de poing à canon long, telles que : - la 22 Magnum, 40 grains chemisée blindée - la 22 Long Riffe, 40 grains SENIX - la 44 Magnum 240 grains chemisée blindée. Le tir a été effectué sur ces structures fixées sur un bloc de PLASTILINE, à des distances de 50 centimètres, 1 mètre, 4 mètres et 8 mètres pour la 22 Magnum, 1 mètre pour la 22 Long Rifle SENIX, 1,4 et 8 mètres pour la 44 Magnum. Le projectile de la 22 Magnum a été arrêté dans la nappe n 37 de la zône (g), celui de la 22 Long Rifle SENIX a été arrêté dans la nappe n 38 de la zône (g), et celui de la 44 Magnum a été arrêté dans la nappe n 31 de la zône (e). Tous les essais de balistique, effectués selon la no@me d'homologation précitée, ont montré que * le diamètre de la cavitation dans la PLASTILINE est: - pour la 22 Magnum, de 1,5 centimètre quelque soit la distance de tir - pour la 22 Long Rifle SENIX, de 1,5 centimètre pour une distance de tir de 1 mètre, - pour 1a 44 Magnum, de 7,6 centimètres pour une distance de tir de 1 mètre, de 5,6 centimètres pour une distance de tir de 4 mètres et de 4,0 centimètres pour une distance de tir de 8 metres. *la profondeur de cavitation dans la PLASTILINE est l)pourla22Magnumde - 0,3 centimètre pour une distance de tir de 0,5 mètre - 0,2 centimètre pour une distance de tir de 1 mètre - 0,4 centimètre pour une distante de tir de 4 mètres - 0,2 centimètre pour une distance de tir de 8 mètres 2) pour la 22 Long Rifle SENIX de - 0,2 centimètre pour une distance de tir de I mètre 3) pour la 44 Magnum, de - 1 > 7 centimètre pour une dis:ce de tir de I mètre - 1,4 centimètre pour une distance de tir de 4 mètres - 1,0 centimètre pour une distance de tir de 8 mètres Par leurs résultats, ces structures dépassent les valeurs de la classe 3 de la norme USA n NIJ-STD 0101-03. REVENDICATIONS 1 - Structures composite multicouches de protection contre les éclats de projectiles etlou de projectiles même chemises blindés d'armes à feu dont la vitesse de propagation peut avoisiner 1000 mètres par seconde, comprenant en combinaison des matériaux métalliques et des tissus en matériaux organiques de synthèse, caractérisées en ce que elles se composent de l'extérieur vers l1intérieur: a) d'une première zône d'absorption intersive de l'énargie cinétique de translation et de rotation, de dissipation thermique et d'amorce d'échappement gazeux. (b) d'une zône de brutale décompression gazeuse par échappement multidirectionnel libre. (c) d'une deuxième zône complémentaire d'absorption de l'énergie cinétique de translation et de rotation et de dissipation thermique. (d) d'une deuxième zône de décompression gazeuse par échappement multidirectionnel libre. (e) d'une zone d'arrêt du projectile et/ou de l'éclat. (f) d'une troisième zône de décompression gazenuse par échappement multidirectionnel libre. (g) d'une zône antitraumatique absorbant le résidu de l'énergie cinétique du projectile et/ou de l'éclat. 2 - structures composites multicouches selon la revendication 1 caractérisée en ce que les zônes (a) et (c) comportent au moins une couche métallique, au moins une nappe multicouche d'un film polyester, au moins une nappe multicouche d'un textile synthétique tissé à base de fils et/ou fibres de polyamide ayant un titre inférieur à 1000 dtx et au moins une nappe multicouche d'un textile synthétique tissé à base de fils etiou fibres de polyamide ayant un titre supérieur ou égal à 1000 dtx. 3- structures composites multicouches selon les revendications 1 ou 2 caractérisées en ce que les zônes (e) et (g) comportent au moins une nappe multicouche d'un film de polyester, au moins une nappe multicouche d'un textile synthétique tissé à base de fils et/ou fibres de polyamide ayant un titre inférieur à 1000 dtx et au moins une nappe multicouche d'un textile synthétique tissé à base de fils et/ou fibres de polyamide ayant un titre supérieur ou égal à 1000 dtx. 4 - Structures composites multicouches selon l'une quelconque des revendications 1 à 3 caractérisées en ce que les zônes de décompression (b), (d) et (f) sont formées de couches d'air à échappement multidirectionnel libre, en communication avec le milieu externe. 5 - Structures composites multicouches selon l'une quelconque des revendications 1 à 4 caractérisées en ce que la zône (a) comporte en combinaison: - entre I et 10 couches métalliques formant un écran - entre 1 et 10 nappes de film de polyester comprenant entre 1 et 50 feuilles - entre 1 et 25 nappes de textile synthétique tissé à base de fils et'ou fibres de polyamide ayant un titre inférieur à 1000 dtx et comprenant entre 1 et 10 couches dudit textile, et enfin, - entre 1 et 25nappes de textile synthétique tissé à base de fils ettou fibres de polyamide ayant un titre superieur ou égal à 1000 dtx et comprenant entre 1 et 10 couches dudit textile. 6 - Structures composites multicouches selon la revendication (5) caractérisées en ce que la zône (a) comporte en combinaison préférentiellement : - entre 2 et 6 couches métalliques formant un écran - entre 2 et 6 nappes de film de polyester comprenant entre I et 50 feuilles - entre 2 et 12 nappes de textile synthétique tissé à base de fils etlou fibres de polyamide ayant un titre inférieur à 1000 dtx, comprenant entre 1 et 10 couches dudit textile - entre 2 et 12 nappes de textile synthétique tissé à base de fils etlou fibres de polyamide ayant un titre superieur ou égal à 1000 dtx, comprenant entre 1 et 10 couches dudit textile. 7 - Structures composites multicouches selon l'une quelconque des revendications 1 à 6 caractérisées en ce que la zône (c) comporte en combinaison - de O à 6 couches métalliques formant un écran - entre I et 8 nappes de film de polyester comprenant de I à 50 feuilles - entre 1 et 10 nappes de textile synthétique tissé à base de fils etSou fibres de polyamide ayant un titre inférieur à 1000 dtx et comprenant entre 1 et 10 couches dudit textile - entre 1 et 10 nappes de textile synthétique tissé à base de fils et/ou fibres de polyamide ayant un titre supérieur ou égal à 1000 dtx et comprenant entre 1 et 10 couches dudittextile. 8 - structures composites multicouches selon la revendication 7 caractérisées en ce que la zône (c) comporte en combinaison préférentielement: - de 2 à 4 couches métalliques formant un ecran - entre 2 et 8 nappes de film de polyester comprenant de 1 à 50 feuilles - entre 2 et 8 nappes de textile synthétique tissé à base de fils et/ou fibres de polyamide ayant un titre inferieur à 1000 dtx et comprenant entre 1 et 10 couches dudit textile - entre 2 et 8 nappes de textile synthétique tissé à base de fils et/ou fibres de polyamide ayant un titre supérieur ou égal à 1000 dtx et comprenant entre 1 et 10 couches dudit textile. 9 - Structures composites multicouches selon l'une quelconque des revendications I à 8 caractérisées en ce que les zones (e) et (g) comportent chacune en combinaison: - entre 1 et 10 nappes de film de polyester comprenant entre 1 et 50 feuilles - entre 1 et 8 nappes de textile synthétique tissé à base de fils ettou fibres de polyamide ayant un titre inférieur à 1000 dtx et comprenant entre 1 et 12 couches dudit textile - entre 1 et 12 nappes de textile synthétique tissé à base de fils et"ou fibres de polyamide ayant un titre supérieur ou égal à 1000 dtx et comprenant entre 1 et 12 couches dudit textile. 10- Structures composites multicouches selon la revendication 9 caractérisées en ce que les sones (e) et (g) comportent chacune en combinaison préférentiellement : - entre 2 et 8 nappes de film de polyester comprenant de 1 à 50 feuilles - entre 2 et 6 nappes de textile synthétique tissé à base de fils et'ou fibres de polyamide ayant e titre inférieur à 1000 dtx et comprenant entre 1 et 12 couches dudit textile - entre 2 et 10 nappes de textile synthétique tissé à base de fils et/ou fibres de polyamide ayant un titre supérieur ou égal à 1000 dtx et comprenant entre 1 et 12 couches dudit textile. 11 - Structures composites multicouches selon l'une quelconque des revendications 1 à 10 caractérisées en ce que, 1a combinaison des constituants de la zône (e) est symétrique par rapport à la zône (f) de la combinaison des divers constituants de la zône (g). 12 - Structures composites multicouches selon l'une des revendications de 1 à 11 caractérisées en ce que la zône (g) comporte en combinaison : - entre 1 et 10 nappes de film de polyesters comprenant 1 à 50 feuilles - entre 1 et 8 nappes de textile synthétique tissé à base de fils et/ou fibres de polyamide ayant un titre inférieur à 1000 Dtx et comprenant entre 1 et 12 couches dudit textile - entre 1 et 12 nappes de textile synthétique tissé à base de fils et'ou fibres de polyamide ayant un titre supérieur ou égal à 1000 Dtx et comprenant entre 1 et 10 couches dudit textile - entre 1 et 6 couches de polymères et/ou copolymères expansés (mousse) représentant une épaisseur totale d'au moins 10 millimètres. 13 - Structures composites multicouches selon la revendication 12 caractérisées en ce que la zône (g) comporte en combinaison: - entre 2 et 8 nappes de film de polyesters comprenant 1 à 50 feuilles - entre 2 et 6 nappes de textile synthétique tissé à base de fils et/ou fibres de polyamide ayant un titre inférieur à 1000 Dtx et comprenant entre 1 et 12 couches dudit textile - entre 2 et 10 nappes de textile synthétique tissé à base de fils et/ou fibres de polyamide ayant un titre supérieur ou égal à 1000 Dtx et comprenant entre 1 et 10 couches dudit textile - entre 1 et 5 couches de polymères et/ou copolymères expansés (mousse) représentant une épaisseur totale d'au moins 10 millimètres. 14 - Structures composites multicouches selon l'une quelconque des revendications de 12 ou 13 caractérisées en ce que le polymère et/ou le copolymère expasé (mousse) sont choisis parmis les polymères et/ou copolymères vinyliques, uréthanes, esters, époxydes, oléfiniques, aminoplastes 15 - structures composites multicouches selon la revendication 14 caractérisées en ce que les polymères et/ou copolymères expansés ont une masse spécifique d'au moins 35 Kg/m3 et préférentiellement d'au moins 45 Kglm3. 16- Structures composites multicouches selon l'une quelconque des revendications 1 à 15 caractérisées en ce que, l'écran métallique est formé d'au moins une couche d'acier bleui d'épaisseur comprise entre 0,2 et 6 millimètres et préférentiellement de 0,3 à 1,0 millimètres. 17 - Structures composites multicouches selon l'une quelconque des revendications I à 16 caractérisées en ce que, pour leur conférer de la rigidite, l'écran métallique est forme d'au moins une couche d'une plaque d'acier bleui ayant la dimension de la zône à protéger. 18 - Structures composites multicouches selon l'une quelconque des revendications 1 à 17 caractérisées en ce que, pour leur conférer de la souplesse, l'écran métallique est formé d'au moins une couche de plaques métalliques posées côte à côte et se chevauchant d'un rang à l'autre selon un monte en quinconce. 19 - Structures composites multicouches selon l'une quelconque des revendications 1 à 18 caractérisées en ce que les feuilles du film de polyester ont une épaisseur comprise entre 20 et 250 micromètres. 20 - Structures composites multicouches selon l'une quelconque des revendications 1 à 19 caractérisées en ce que le textile synthétique tissé à base de fils et/ou fibres de polyamide ayant un titre inférieur à 1000 Dtx a un poids au mètre carré compris entre 150 et 350 grammes. 21 - Structure composites multicouches selon l'une quelconque des revendications 1 à 20 caractérisées en ce que le textile synthétique tissé à base de fils et/ou fibres de polyamide ayant un titre supérieur ou égal à 1000 Dtx a un poids au mètre carré compris entre 300 et 600 grammes. 22 - Structures composites multicouches selon l'une quelconque des revendications 1 à 21 caractérisées en ce que le textile synthétique tissé à base de fils et/ou fibres de polyamide est préférenciellement réalisé en polyamides aromatiques. 23 - Structures composites multicouches selon l'une quelconque des revendications 1 à 22 caractérisées en ce que dans le cas de projectiles ayant une vitesse de propagation inférieure è 600 mètres par seconde elles comportent les zônes (e), (f) et (g). 24 - Applications des structures composites multicouches selon l'une quelconque des revendications 1 à 23 à la protection individuelle des personnes, sous la forme de gillets, d'armures souples, de casques, et à la protection collective par blindage de véhicules, d'avions, de bateaux, et d'installations statiques.